(57)【要約】【課題】携帯電話やゲーム機などに組み込まれるタッチパネルの電極フィルムとして用いた際に、ペン入力耐久性に優れた透明導電性フィルム及びこれを用いたタッチパネルを提供することにある。さらに、有機エレクトロルミネッセンス、色素増感型太陽電池等の低抵抗な透明電極が必要とされる用途に最適な電気特性に優れた透明導電性フィルムを提供する。【解決手段】透明プラスチックフィルムからなる基材上に、透明導電性薄膜層を積層した透明導電性フィルムであって、透明導電性薄膜層がハイパワーインパルスマグネトロンスパッタリング法を用いて作製されたことを特徴とする透明導電性フィルム。【選択図】なし【特許請求の範囲】
【請求項１】
透明プラスチックフィルムからなる基材上に、透明導電性薄膜層を積層した透明導電性フィルムであって、透明導電性薄膜層がハイパワーインパルスマグネトロンスパッタリング法を用いて作製されたことを特徴とする透明導電性フィルム。
【請求項２】
前記透明導電性薄膜層が（２２２）配向を有する結晶質な酸化インジウムからなる膜であることを特徴とする請求項１に記載の透明導電性フィルム。
【請求項３】
前記透明導電性薄膜層が（４００）配向を有する結晶質な酸化インジウムからなる膜であることを特徴とする請求項１に記載の透明導電性フィルム。
【請求項４】
前記透明導電性薄膜層の比抵抗が３．０×１０−４Ω・ｃｍ以下であることを特徴とする請求項１〜３いずれかに記載の透明導電性フィルム。
【請求項５】
前記透明導電性薄膜層が１５０℃以下で作製されたことを特徴とする請求項１〜４いずれかに記載の透明導電性フィルム。
【発明の詳細な説明】
【技術分野】
【０００１】
本発明は透明プラスチックフィルムからなる基材上に、透明導電性薄膜層を積層した透明導電性フィルム及びこれらを用いたタッチパネル、静電容量式タッチパネル、電子ペーパー、有機エレクトロルミネッセンス素子、色素増感型太陽電池、電磁波吸収パネルに関するものである。特に液晶ディスプレイ等の表示体に組み込まれる抵抗膜式タッチパネルの電極用フィルムとして用いた場合、ペン摺動耐久性に優れるため、タッチパネルの長期信頼性を得ることができる透明導電性フィルム及びこれを用いたタッチパネルに関する。さらに静電容量式タッチパネル、電子ペーパー、有機エレクトロルミネッセンス素子、色素増感型太陽電池、電磁波吸収パネル等の透明電極として用いた場合、導電性に優れるため、良好なデバイスを作製できる。
【背景技術】
【０００２】
透明プラスチックフィルムからなる基材上に、透明でかつ抵抗が小さい薄膜を積層した透明導電性フィルムは、その導電性を利用した用途、例えば、液晶ディスプレイ、エレクトロルミネッセンス（ＥＬと略記される場合がある）ディスプレイ、電子ペーパー、有機エレクトロルミネッセンスディスプレイなどのようなフラットパネルディスプレイや、タッチパネルの透明電極など、電気、電子分野の用途に広く使用されている。
【０００３】
近年、タッチパネルは入力インターフェイスとして幅広く認知され、特に携帯電話やゲーム機、デジタルビデオカメラ、デジタルカメラなどの携帯端末には操作キーを省くため表示ディスプレイにタッチパネルを搭載するケースが増えている。このような携帯端末に用いられるタッチパネルは表示画面を汚さないためにペンなどで入力が行われる。このため、ペンなどで局部的に強い力で入力を繰り返しても透明導電性薄膜層が劣化せず、長期使用してもタッチパネルの入力がしづらくならない透明導電性フィルムが要望されている。
【０００４】
さらに静電容量式タッチパネル、電子ペーパー、有機エレクトロルミネッセンス素子、色素増感型太陽電池、電磁波吸収パネル等の透明電極では低抵抗な透明導電性フィルムが要望されている。
しかしながら、従来の透明導電性フィルムは次のような課題を有していた。
厚さが１２０μｍ以下の透明プラスチックフィルム基材上に透明導電性薄膜を形成し、粘着剤層で他の透明基体と貼りあわせた透明導電性フィルムが特許文献１に開示されている。しかしながら、後述のペン摺動耐久性試験に記載のポリアセタール製のペンを使用し、５．０Ｎの荷重で３０万回の直線摺動試験後には、透明導電性薄膜に剥離が生じ、ペン入力に対する耐久性は不十分であった。そのため、この剥離部の白化により、タッチパネル付きディスプレイ用に使用した際に表示品位が低下するという問題があった（特許文献１参照）。
【０００５】
また、透明プラスチックフィルム基材上に、有機ケイ素化合物の加水分解により生成された下地層を設け、さらに結晶質の透明導電性薄膜を積層した透明導電性フィルムが、特許文献２〜７などに提案されている（特許文献２〜７参照）。
しかしながら、これらの透明導電性フィルムは非常に脆く、後述のペン摺動耐久性試験に記載のポリアセタール製のペンを使用し、５．０Ｎの荷重で３０万回の直線摺動試験後には、透明導電性薄膜にクラックが発生する。
【０００６】
さらに低抵抗な透明導電性フィルムが提案されている（特許文献８参照）。しかしながら熱処理前の比抵抗は４〜６×１０−４Ω・ｃｍと高く、また結晶の配向方向が（２２２）、（４４０）であり、ガラス上に２００℃で成膜された透明導電性薄膜と比較すると導電性が不十分であった。
【０００７】
一方、ピーク電力密度を大幅に向上させるマグネトロンスパッタリング法が開示されている。本方法では、マグネトロンスパッタリングにおいて、印加するパルスの立ち上がりを制御することにより放電ガスを完全電離状態にできる。このためターゲットからスパッタリングされた粒子のイオン化率が大幅に向上し、基板との密着性及び膜の緻密さを向上できると報告されている（特許文献９参照）。
【０００８】
本方法において、スパッタリングガスは、まずグロー放電、次いでアーク放電状態になり、最終的に完全イオン化状態になる。しかしながら実際には完全イオン化状態からアーク放電状態に変化してしまうことある。アーク放電状態になった場合、製品やターゲットにダメージが加わる可能性が高い。このため、アーク放電状態に変化することのない条件に設定する必要があるが、ターゲット材料により条件は異なり、条件設定に多くの時間が必要である。
【０００９】
すなわち、本発明の目的は、上記の従来の問題点に鑑み、ハイパワーマグネトロンスパッタリング法を用いて、タッチパネルに用いた際のペン摺動耐久性に優れ、特にポリアセタール製のペンを使用し、５．０Ｎの荷重で３０万回の摺動試験後でも透明導電性薄膜が破壊されない、透明導電性フィルム又は透明導電性シート、及びこれらを用いたタッチパネルを提供することにある。さらに静電容量式タッチパネルや有機エレクトロルミネッセンス用の透明電極として用いることが可能な低抵抗な透明導電性フィルムを提供することにある。
【特許文献１】特開平２−６６８０９号公報
【特許文献２】特開昭６０−１３１７１１号公報
【特許文献３】特開昭６１−７９６４７号公報
【特許文献４】特開昭６１−１８３８０９号公報
【特許文献５】特開平２−１９４９４３号公報
【特許文献６】特開平２−２７６６３０号公報
【特許文献７】特開平８−６４０３４号公報
【特許文献８】特開２０００−２３８１７８号公報
【特許文献９】米国特許番号第６２９６７４２
【発明の開示】
【発明が解決しようとする課題】
【００１０】
すなわち、本発明の目的は、上記の従来の問題点に鑑み、携帯電話やゲーム機などに組み込まれるタッチパネルの電極フィルムとして用いた際に、ペン入力耐久性に優れた透明導電性フィルム及びこれを用いたタッチパネルを提供することにある。さらに静電容量式タッチパネル、電子ペーパー、有機エレクトロルミネッセンス素子、色素増感型太陽電池、電磁波吸収パネル等に用いることが可能な導電性に優れた透明電極を提供することにある。
【課題を解決するための手段】
【００１１】
本発明は、上記のような状況に鑑みなされたものであって、上記の課題を解決することができた透明導電性フィルム、及びタッチパネルとは、以下の構成よりなる。
１．  透明プラスチックフィルムからなる基材上に、透明導電性薄膜層を積層した透明導電性フィルムであって、透明導電性薄膜層がハイパワーインパルスマグネトロンスパッタリング法を用いて作製されたことを特徴とする透明導電性フィルム。
２．  前記透明導電性薄膜層が（２２２）配向を有する結晶質な酸化インジウムからなる膜であることを特徴とする前記１．に記載の透明導電性フィルム。
３．  前記透明導電性薄膜層が（４００）配向を有する結晶質な酸化インジウムからなる膜であることを特徴とする前記１．に記載の透明導電性フィルム。
４．  前記透明導電性薄膜層の比抵抗が３．０×１０−４Ω・ｃｍ以下であることを特徴とする前記１．〜３．いずれかに記載の透明導電性フィルム。
５．  前記透明導電性薄膜層が１５０℃以下で作製されたことを特徴とする前記１．〜４．いずれかに記載の透明導電性フィルム。
【発明の効果】
【００１２】
本発明の透明導電性フィルムは、透明プラスチックフィルムからなる基材上に、透明導電性薄膜層を積層した構成を有し、透明導電性薄膜層がハイパワーインパルスマグネトロンスパッタリング法を用いて成膜されているため、スパッタ粒子のイオン化率が高く、成膜温度が低温でも緻密で結晶質な透明導電性薄膜が得ることができる。そのため、タッチパネルにおいてペン摺動試験を行った際に、透明導電性薄膜に剥離及びクラックが発生しにくくなり、ペン摺動耐久性を向上させることができるという利点がある。さらに導電性に優れるため、静電容量式タッチパネル等の透明電極として用いることができる。
【発明を実施するための最良の形態】
【００１３】
本発明の透明導電性フィルムは、透明プラスチックフィルムからなる基材上に、透明導電性薄膜層を積層した透明導電性フィルムである。以下、各層別に詳細に説明する。
【００１４】
（透明プラスチックフィルムからなる基材）
本発明で用いる透明プラスチックフィルムからなる基材とは、有機高分子を溶融押出し又は溶液押出しをして、必要に応じ、長手方向及び／又は幅方向に延伸、冷却、熱固定を施したフィルムである。有機高分子としては、ポリエチレン、ポリプロピレン、ポリエチレンテレフタレート、ポリエチレン−２，６−ナフタレート、ポリプロピレンテレフタレート、ナイロン６、ナイロン４、ナイロン６６、ナイロン１２、ポリイミド、ポリアミドイミド、ポリエーテルサルファン、ポリエーテルエーテルケトン、ポリカーボネート、ポリアリレート、セルロースプロピオネート、ポリ塩化ビニール、ポリ塩化ビニリデン、ポリビニルアルコール、ポリエーテルイミド、ポリフェニレンスルフィド、ポリフェニレンオキサイド、ポリスチレン、シンジオタクチックポリスチレン、ノルボルネン系ポリマーなどが挙げられる。
【００１５】
これらの有機高分子のなかで、ポリエチレンテレフタレート、ポリプロピレンテレフタレート、ポリエチレン−２，６−ナフタレート、シンジオタクチックポリスチレン、ノルボルネン系ポリマー、ポリカーボネート、ポリアリレートなどが好適である。また、これらの有機高分子は他の有機重合体の単量体を少量共重合してもよいし、他の有機高分子をブレンドしてもよい。
【００１６】
本発明で用いる透明プラスチックフィルムからなる基材の厚みは、１０〜３００μｍであることが好ましく、より好ましくは７０〜２６０μｍである。プラスチックフィルムの厚みが１０μｍ未満では機械的強度が不足し、透明導電性薄膜のパターン形成工程でのハンドリングが難しくなるため好ましくない。一方、厚みが３００μｍを越えると、タッチパネルの厚みが厚くなりすぎるため、モバイル機器などには適さない。
【００１７】
本発明で用いる透明プラスチックフィルムからなる基材は、本発明の目的を損なわない範囲で、前記フィルムをコロナ放電処理、グロー放電処理、火炎処理、紫外線照射処理、電子線照射処理、オゾン処理などの表面活性化処理を施してもよい。
【００１８】
また、本発明で用いる透明プラスチックフィルムからなる基材には、透明導電性薄膜層との密着性向上、耐薬品性の付与、オリゴマーなどの低分子量物の析出防止を目的として、硬化型樹脂を主たる構成成分とする硬化物層を設けてもよい。
【００１９】
前記の硬化型樹脂は、加熱、紫外線照射、電子線照射などのエネルギー印加により硬化する樹脂であれば特に限定されなく、シリコーン樹脂、アクリル樹脂、メタクリル樹脂、エポキシ樹脂、メラミン樹脂、ポリエステル樹脂、ウレタン樹脂などが挙げられる。生産性の観点からは、紫外線硬化型樹脂を主成分とする硬化型樹脂が好ましい。
【００２０】
このような紫外線硬化型樹脂としては、例えば、多価アルコールのアクリル酸又はメタクリル酸エステルのような多官能性のアクリレート樹脂、ジイソシアネート、多価アルコール及びアクリル酸又はメタクリル酸のヒドロキシアルキルエステルなどから合成されるような多官能性のウレタンアクリレート樹脂などを挙げることができる。必要に応じて、これらの多官能性の樹脂に単官能性の単量体、例えば、ビニルピロリドン、メチルメタクリレート、スチレンなどを加えて共重合させることができる。
【００２１】
また、透明導電性薄膜層と硬化物層との付着力を向上するために、硬化物層を更に表面処理することが有効である。具体的な方法としては、グロー放電又はコロナ放電を照射する放電処理法を用いて、カルボニル基、カルボキシル基、水酸基を増加させる方法、酸又はアルカリで処理する化学薬品処理法を用いて、アミノ基、水酸基、カルボニル基などの極性基を増加させる方法、などが挙げられる。
【００２２】
紫外線硬化型樹脂は、通常、光重合開始剤を添加して使用される。光重合開始剤としては、紫外線を吸収してラジカルを発生する公知の化合物を特に限定なく使用することができ、このような光重合開始剤としては、例えば、各種ベンゾイン類、フェニルケトン類、ベンゾフェノン類などを挙げることができる。光重合開始剤の添加量は、紫外線硬化型樹脂１００質量部に対して、１〜５質量部とすることが好ましい。
【００２３】
塗布液中の樹脂成分の濃度は、コーティング法に応じた粘度などを考慮して適切に選択することができる。例えば、塗布液中に紫外線硬化型樹脂、光重合開始剤の合計量が占める割合は、通常は２０〜８０質量％である。また、この塗布液には、必要に応じて、その他の公知の添加剤、例えば、シリコーン系界面活性剤、フッ素系界面活性剤などのレベリング剤などを添加してもよい。
【００２４】
本発明において、調製された塗布液は透明プラスチックフィルムからなる基材上にコーティングされる。コーティング法には特に限定されなく、バーコート法、グラビアコート法、リバースコート法などの従来から知られている方法を使用することができる。
【００２５】
また、硬化物層の厚みは０．１〜１５μｍの範囲であることが好ましく、より好ましくは０．５〜１０μｍ、特に好ましくは１〜８μｍである。硬化物層の厚みが０．１μｍ未満の場合には、十分に架橋した構造が形成されにくくなるため、耐薬品性が低下しやすくなり、オリゴマーなどの低分子量による密着性の低下もおこりやすくなる。一方、硬化物層の厚みが１５μｍを超える場合には、生産性が低下する傾向がある。
【００２６】
（透明導電性薄膜層）
本発明における透明導電性薄膜層は酸化インジウム、酸化スズ、酸化亜鉛、酸化チタン、インジウム−スズ複合酸化物、スズ−アンチモン複合酸化物、亜鉛−アルミニウム複合酸化物、インジウム−亜鉛複合酸化物、チタン−ニオブ複合酸化物などが挙げられる。これらのうち、環境安定性や回路加工性の観点から、インジウム−スズ複合酸化物、インジウム−亜鉛複合酸化物が好適である。
例えば、インジウム−スズ複合酸化物を用いた場合、ＳｎＯ２の含有量は２〜１２質量％が好ましい。ＳｎＯ２の含有量が２質量％未満では、キャリア密度が不十分であり、比抵抗を低くすることが困難である。一方、ＳｎＯ２の含有量が１２質量％を超える場合には、不純物散乱が大きくなるため、移動度が低下し、比抵抗を低くすることが困難となる。
【００２７】
透明導電性薄膜の膜厚は、４〜１００ｎｍの範囲が好ましく、特に好ましくは５〜８０ｎｍである。透明導電性薄膜の膜厚が４ｎｍ未満の場合、連続した薄膜になりにくく良好な導電性を示しにくい傾向がある。一方、１００ｎｍよりも厚い場合、透明導電性薄膜層の応力が大きくなり、透明導電性フィルムのそりが発生し、有機エレクトロルミネッセンスなどのデバイスを作製しづらくなる。
【００２８】
本発明における透明導電性薄膜の成膜は、ハイパワーインパルスマグネトロンスパッタリング法で行う。
ハイパワーインパルスマグネトロンスパッタリング法とは、具体的なイメージとして図１に示されるものである。すなわち図１において、所望の時間スイッチをＯＮすることによってＤＣ電源からコンデンサに充電し、スイッチをＯＦＦした後、サイリスタスイッチをＯＮにする。この際、コンデンサに蓄積した電荷がインダクタンスを経由してカソードに印加され、放電を開始することによってスパッタリングする方法である。
この際、透明導電性薄膜層の成膜は、酸化物ターゲットを用いたスパッタリング法、あるいは、金属ターゲットを用いた反応性スパッタリング法で行われる。生産安定性の観点から酸化物ターゲットを用いることが好ましい。この時、反応性ガスとして、酸素、窒素、等を導入したり、オゾン添加、プラズマ照射、イオンアシスト等の手段を併用したりしてもよい。また、本発明の目的を損なわない範囲で、基板に直流、交流、高周波などのバイアスを印加してもよい。
電極に印加する電力のデューティー比（パルス印加電力のＯＮ、ＯＦＦ比、ＯＮ時間／ＯＦＦ時間）は、１０％以下であることが好ましい。さらに好ましくは３％以下である。
【００２９】
例えば、ＳｎＯ２を１０質量％含有する酸化インジウムターゲットを用いた場合、具体的な条件としては、ピーク電力密度が０．１〜５ｋＷ／ｃｍ２、パルス幅が１０〜２００μｓ、パルス周波数が１０〜５００Ｈｚが挙げられる。
ピーク電力密度が０．１ｋＷ／ｃｍ２未満ではスパッタ粒子のイオン化が起こりにくくなり、結晶質な透明導電性薄膜が得られにくい。一方、ピーク電力密度が５ｋＷ／ｃｍ２を超える場合には、スパッタ粒子のイオン化には十分であり、カソード等への負荷が大きくなり好ましくない。
パルス幅が１０μｓ未満では、スパッタ粒子のイオン化が起こりにくくなり、結晶質な透明導電性薄膜が得られにくい。一方、２００μｓを越える場合には、パルスの周期が不規則になり、アーキングが発生しやすくなるため好ましくない。
パルス周波数はが１０Ｈｚ未満では、成膜速度が遅くなりすぎるため好ましくない。一方、パルス周波数が２００Ｈｚを超える場合、ターゲットへの熱負荷が大きくなりすぎるため破損しやすくなるため好ましくない。
【００３０】
基板となる透明プラスチックフィルムに透明導電性薄膜を成膜する際の温度は、−１０〜１５０℃とすることが好ましい。さらに好ましくは−１０〜８０℃である。成膜時の温度が１５０℃を越えると、プラスチックフィルム表面が柔らかくなり、真空チェンバー走行中にフィルム表面に傷が発生しやすくなる。また、−１０℃未満の温度では結晶質な導電性薄膜を得ることが難しくなる。
【００３１】
成膜する際の圧力は、Ａｒなどの不活性ガスと酸素などの反応性ガスを真空チェンバーに導入し、０．０１〜１０Ｐａの圧力範囲において放電を発生させ、スパッタリングを行うのが好ましい。
【００３２】
透明導電性薄膜層の結晶性を向上させるために、成膜雰囲気中の水分や有機物などの不純物を除去することが有効である。
例えば、基板となる透明プラスチックフィルムを加熱処理温度１００〜２００℃の範囲で加熱することが好ましい。１００℃未満では揮発成分を減少させる効果が不十分となりやすく、２００℃を越える温度では、フィルムの平面性を保つのが難しくなる傾向にある。
【００３３】
また、スパッタリング等を行う真空チェンバーの中でフィルムを真空暴露することで揮発成分を減少させることも有効な手段である。真空暴露の際にフィルムに接触するロール温度を高くしてすること、あるいは赤外線ヒーターによるフィルム加熱を併用することで揮発成分をより減少させることが可能となる。
この時の真空度としては、１，０００Ｐａ以下であることが好ましく、さらに好ましくは１００Ｐａ以下である。１００Ｐａよりも高い圧力では揮発成分除去の効果が十分ではない。
また、真空暴露時間は、１〜１００分とすることが好ましい。真空暴露時間が１分未満では、揮発成分除去の効果が十分ではない。一方、１００分を超える時間では、生産性が著しく低下するために、工業的に不適である。
【００３４】
さらに、真空暴露の際にフィルム温度を高くすることで、より効率的に揮発成分の低減を行うことができる。フィルム温度としては、０〜２００℃の範囲が好ましく、より好ましくは２０〜１８０℃の範囲である。
【００３５】
フィルム温度を制御するためには、フィルムに接触するロール温度を高くすること、あるいは赤外線ヒーターによるフィルム加熱を併用する手段が有効である。この時のロール温度としては、上記フィルム温度と同様に０〜２００℃の範囲が好ましく、より好ましくは２０〜１８０℃の範囲である。
上記赤外線ヒーターは近赤外線型、中赤外線型、遠赤外線型のうちいずれでもよい。赤外線ヒーターへの投入電力は、５〜５０，０００Ｗ／ｍ２・ｍｉｎの範囲が好ましい。５Ｗ・ｍ２／ｍｉｎ未満の投入電力ではフィルム温度を上昇させる効果がなく、５０，０００Ｗ／ｍ２・ｍｉｎよりも高い投入電力では、フィルム温度が高くなりすぎ、フィルムの平面性が低下するために好ましくない。
【００３６】
透明導電性薄膜層の結晶性を向上させるために、ＣｅＯ２、ＴｉＯ２、結晶質なＩｎ２Ｏ３  ＺｒＯ２、ＺｎＯ、ＳｉＮ，ＡｌＮ、ＳｉＯ２、Ａｌ２Ｏ３などの無機材料からなる下地層を設けてもよい。
【００３７】
また、さらに結晶性の高い透明導電性薄膜を得るために、成膜後に加熱、紫外線照射などの手段でエネルギーを付与してもよい。これらのエネルギー付与手段のうち、酸素雰囲気下での加熱処理が好適である。
加熱処理温度は１２０〜２００℃の範囲が好ましい。１２０℃未満の温度では、膜質改善の効果が十分である。一方、２００℃を超える温度ではフィルムの平面性を維持するのが難しくなる。
また、加熱処理時間としては０．２〜６０分の範囲が好適である。０．２分未満では、たとえ２２０℃程度の高温で加熱処理を行なっても膜質改善の効果が十分でなく好ましくない。一方、６０分を超える加熱処理時間では工業的に不適である。
また、加熱処理を行なう雰囲気は、予め０．２Ｐａ以下の圧力まで排気した後に酸素で満たした空間で行うことが好ましい。このときの圧力は大気圧以下であることが好ましい。
【実施例】
【００３８】
以下に実施例により本発明をさらに、詳細に説明するが、本発明はこれらの実施例によりなんら限定されるものではない。なお、透明導電性フィルムの性能及び透明導電性薄膜層の結晶性、タッチパネルのペン摺動耐久性試験は、下記の方法により測定した。
【００３９】
（１）全光線透過率
ＪＩＳ−Ｋ７１３６に準拠し、日本電色工業（株）製ＮＤＨ−１００１ＤＰを用いて、光線透過率を測定した。
（２）表面抵抗値
ＪＩＳ−Ｋ７１９４に準拠し、４端子法にて測定した。測定機は、三菱油化（株）製  Ｌｏｔｅｓｔ  ＡＭＣＰ−Ｔ４００を用いた。
【００４０】
（３）透明導電性薄膜の比抵抗測定
前記表面抵抗値と透明導電性薄膜層の膜厚を用いて比抵抗を算出した。
（４）透明導電性薄膜層の結晶配向性（電子線回折パターン）
透明導電性薄膜層を積層したフィルム試料片を切り出し、導電性薄膜面を外向きにして適当な樹脂ブロックの上面に貼り付けた。これをトリミングしたのち、一般的なウルトラミクロトームの技法によってフィルム表面にほぼ平行な超薄切片を作製した。
この切片を透過型電子顕微鏡（ＪＥＯＬ社製、ＪＥＭ−２０１０）で観察して著しい損傷がない導電性薄膜表面部分を選び、加速電圧２００ｋＶ、カメラ長１００ｃｍの条件で電子線回折パターンを撮影した。このようにして得られた電子線回折パターンの中心を求め、半径方向の強度プロファイルをプロットした。強度プロファイルに現れたピークの位置から散乱に寄与した結晶面間隔を求めた。
【００４１】
（５）ペン摺動耐久性試験
ポリアセタール製のペン（先端の形状：０．８ｍｍＲ）に５．０Ｎの荷重をかけ、３０万回（往復５万回）の直線摺動試験をタッチパネルに行った。この時の摺動距離は３０ｍｍ、摺動速度は６０ｍｍ／秒とした。この摺動耐久性試験後に、まず、摺動部が白化しているかを目視によって観察した。さらに、ペン荷重０．５Ｎで上記の摺動部にかかるように２０ｍｍφの記号○印を筆記し、タッチパネルがこれを正確に読みとれるかを評価した。さらに、ペン荷重０．５Ｎで摺動部を押さえた際の、ＯＮ抵抗（可動電極（フィルム電極）と固定電極とが接触した時の抵抗値）を測定した。
【００４２】
〔実施例１〕
光重合開始剤含有アクリル系樹脂（大日精化工業社製、セイカビームＥＸＦ−０１Ｊ）１００質量部に、溶剤としてトルエン／ＭＥＫ（８０／２０：質量比）の混合溶媒を、固形分濃度が５０質量％になるように加え、撹拌して均一に溶解し塗布液を調製した。
両面に易接着層を有する二軸配向透明ＰＥＴフィルム（東洋紡績社製、Ａ４３４０、厚み１８８μｍ）に、塗膜の厚みが５μｍになるように、調製した塗布液を、マイヤーバーを用いて塗布した。８０℃で１分間乾燥を行った後、紫外線照射装置（アイグラフィックス社製、ＵＢ０４２−５ＡＭ−Ｗ型）を用いて紫外線を照射（光量：３００ｍＪ／ｃｍ２）し、塗膜を硬化させた。次いで、反対面についても同様に塗膜を設けた後、１８０℃で１分間の加熱処理を施して、揮発成分の低減を行った。
【００４３】
また、この硬化物層を積層した二軸配向透明ＰＥＴフィルムを真空暴露するために、真空チェンバー中で巻き返し処理を行った。このときの圧力は０．００２Ｐａであり、暴露時間は２０分とした。また、センターロールの温度は４０℃とした。
【００４４】
次に、この硬化物層上にインジウム−スズ複合酸化物からなる透明導電性薄膜を成膜した。このとき、スパッタリング前の圧力を０．０００１Ｐａとし、ターゲットとして酸化スズを１０質量％含有した酸化インジウム（三井金属鉱山社製、密度７．１ｇ／ｃｍ３）を用いて、ピーク電力密度が１ｋＷ／ｃｍ２になるように印加した。また、Ａｒガスを１３０ｓｃｃｍ、Ｏ２ガスを表面抵抗値が最小となるＯ２流量で流し、０．４Ｐａの雰囲気下でハイパワーインパルスマグネトロンスパッタリング法を用いて成膜した。ただし、アーク放電を防止するために、電力供給を制御できるヒュッティンガ社製（ＨＭＰ２／３）を用いて５０μｓ幅のパルスを１００Ｈｚ周期で印加した。また、センターロール温度は０℃として、スパッタリングを行った。このようにして厚さ２０ｎｍのインジウム−スズ複合酸化物からなる透明導電性薄膜層を堆積させた。
【００４５】
＜タッチパネルの作製＞
この透明導電性フィルムを一方のパネル板として用い、他方のパネル板として、ガラス基板上にプラズマＣＶＤ法で厚みが２０ｎｍのインジウム−スズ複合酸化物薄膜（酸化スズ含有量：１０質量％）からなる透明導電性薄膜（日本曹達社製、Ｓ５００）を用いた。この２枚のパネル板を透明導電性薄膜が対向するように、直径３０μｍのエポキシビーズを介して、配置しタッチパネルを作製した。
【００４６】
〔比較例１〕
電力供給をＤＣマグネトロンスパッタリング法に変更する以外は実施例１と同様にして透明導電性フィルムを作製した。さらに実施例１と同様にしてタッチパネルを作製した。
【００４７】
〔実施例２〕
ピーク電力密度を０．５ｋＷ／ｃｍ２とする以外は実施例１と同様にして透明導電性フィルムを作製した。さらに実施例１と同様にしてタッチパネルを作製した。
【００４８】
【表１】
2010065266.tif 000002
【００４９】
表１の結果より、本願発明の範囲を満足する実施例１〜２記載の透明導電性フィルム又は透明導電性シートを用いたタッチパネルは、ポリアセタール製ペン（先端形状：０．８ｍｍＲ）に５．０Ｎの荷重をかけ３０万回の摺動試験を行った後でも剥離やクラックの発生もなく、ＯＮ抵抗にも異常がなかった。
【００５０】
一方、通常のＤＣマグネトロンスパッタリング法を用いて作製した比較例１に記載の透明導電性フィルム又は透明導電性シートを用いたタッチパネルは、ポリアセタール製ペン（先端形状：０．８ｍｍＲ）に５．０Ｎの荷重をかけ３０万回の摺動試験を行った後にＯＮ抵抗に異常が生じた。
【産業上の利用可能性】
【００５１】
本発明の透明導電性フィルム又は透明導電性シートは、携帯電話やゲーム機などの携帯端末に組み込まれるタッチパネルに用いた際に、ペン摺動耐久性に優れているため、長期使用してもタッチパネルのペン入力性の低下を抑制できる。さらに導電性に優れているため、有機エレクトロルミネッセンス用などの透明電極として用いることができる。
【図面の簡単な説明】
【００５２】
【図１】ハイパワーマグネトロンスパッタリング装置の概略図。
【図２】本発明の実施例１で得られた透明導電性薄膜の電子線回折パターン。
【図３】本発明の比較例１で得られた透明導電性薄膜の電子線回折パターン。
【図４】本発明の実施例２で得られた透明導電性薄膜の電子線回折パターン。
【符号の説明】
【００５３】
１：スパッタ電源
２：コンデンサ
３：スイッチ
４：サイリスタ
５：サイリスタ
６：コイル
７：マグネトロンカソード
８：透明プラスチック基材
９：真空チャンバー
【図１】
2010065266.tif 000003
【図２】
2010065266.tif 000004
【図３】
2010065266.tif 000005
【図４】
2010065266.tif 000006